"基材と、その上の、架橋フッ素化ポリイミドと硬化剤とを含む外層と、を備え、前記フッ素化ポリイミドは、下記式:を有し、式中、Ar1およびAr2は独立して、6個の炭素原子から60個の炭素原子の芳香族基を表し、Ar1およびAr2の少なくとも1つはさらに、フルオロペンダント基を含み、前記フッ素化ポリイミドは、前記硬化剤と反応することができる活性部位を含有する、定着器部材。基材と、その上の、フッ素化ポリイミドと硬化剤とを含むコーティング組成物から得られる架橋生成物を含む外層と、を備え、前記フッ素化ポリイミドは、下記式:を有し、式中、Ar1およびAr2は独立して、6個の炭素原子から60個の炭素原子の芳香族基を表し、Ar1およびAr2の少なくとも1つはさらに、フルオロペンダント基を含み、前記フッ素化ポリイミドは、前記硬化剤と反応することができる活性部位を含有する、定着器部材。静電潜像をその上に受理するための電荷保持表面と、トナーを前記電荷保持表面に適用し、静電潜像を現像させ、現像された画像を前記電荷保持表面上で形成させるための現像構成要素と、前記現像された画像を前記電荷保持表面からコピー基材に転写するための転写構成要素と、トナー画像を前記コピー基材の表面に定着させるためのオイルレス定着器部材と、を備え、前記オイルレス定着器部材は、離型のための定着器オイルの存在を必要とせず、前記オイルレス定着器部材は基材と、その上の、フッ素化ポリイミドと硬化剤とを含む外層と、を備え、前記フッ素化ポリイミドは、下記式:を有し、式中、Ar1およびAr2は独立して、6個の炭素原子から60個の炭素原子の芳香族基を表し、Ar1およびAr2の少なくとも1つはさらに、フルオロペンダント基を含み、前記フッ素化ポリイミドは、前記硬化剤と反応することができる活性部位を含有する、記録媒体上で画像を形成するための画像形成装置。改善された摩耗特性および離型特性を示し、離型流体の添加を必要としないオイルフリー定着のための新規材料系が望ましい。さらに、より少ないシステム部分systempartで、優れた定着性能を可能にするように調節可能であり、必要とされる製造時間がより少ない外層定着材料を提供することが望ましい。実施形態は、基材と、その上の、架橋フッ素化ポリイミドと硬化剤とを含む外層と、を備え、前記フッ素化ポリイミドは、下記式:を有し、式中、Ar1およびAr2は独立して、約6個の炭素原子から約60個の炭素原子の芳香族基を表し、Ar1およびAr2の少なくとも1つはさらに、フルオロペンダント基を含み、ここで、フッ素化ポリイミドは、硬化剤と反応することができる活性部位を含有する、定着器部材を含む。1つの実施形態は、基材と、その上の、フッ素化ポリイミドと硬化剤とを含むコーティング組成物から得られる架橋生成物を含む外層と、を備え、前記フッ素化ポリイミドは、下記式:を有し、式中、Ar1およびAr2は独立して、約6個の炭素原子から約60個の炭素原子の芳香族基を表し、Ar1およびAr2の少なくとも1つはさらに、フルオロペンダント基を含み、ここで、フッ素化ポリイミドは、硬化剤と反応することができる活性部位を含有するセグメントを含む、定着器部材を含む。さらに、実施形態は、静電潜像をその上に受理するための電荷保持表面と、トナーを電荷保持表面に適用し、静電潜像を現像させ、現像された画像を電荷保持表面上で形成させるための現像構成要素と、現像された画像を電荷保持表面からコピー基材に転写するための転写構成要素と、トナー画像をコピー基材の表面に定着させるためのオイルレス定着器部材と、を備え、前記オイルレス定着器部材は、離型のための定着器オイルの存在を必要とせず、前記オイルレス定着器部材は基材と、その上の、フッ素化ポリイミドと硬化剤とを含む外層と、を備え、フッ素化ポリイミドは、下記式:を有し、式中、Ar1およびAr2は独立して、約6個の炭素原子から約60個の炭素原子の芳香族基を表し、Ar1およびAr2の少なくとも1つはさらに、フルオロペンダント基を含み、ここで、フッ素化ポリイミドは、硬化剤と反応することができる活性部位を含有する、記録媒体上で画像を形成するための画像形成装置を含む。フッ素化ポリイミド類は、化学および熱安定性を提供し、オイルレス定着を可能にする高性能ポリマ類である。比較的高いフッ素化ポリイミド類は、高性能ポリマ類であり、これらは実施形態で化学および熱安定性を提供し、オイルレス定着を可能にすることができる。調節可能な機械的、物理的および/または化学的特性は、比較的固い芳香族セグメントと比較的柔らかいフッ素化脂肪族セグメントとの成分比を調節することにより達成してもよい。反応性部位は、硬化および/または架橋のための部位を収容するように導入してもよい。ポリイミドは、公知の反応により、すなわち、芳香族二無水物類とジアミン類との間の重縮合により調製することができる。適切に構造を調整することにより、得られたポリイミドはオイルレス定着用途の可能性のある所望の特性を有することができる。図1について説明すると、典型的な電子写真再生装置では、コピーされるオリジナルの光画像が静電潜像の形態で感光性部材上に記録され、潜像はその後、普通、市場でトナーと呼ばれるエレクトロスコピックな熱可塑性樹脂粒子の適用により視認可能なものとされる。特定的には、フォトレセプタ10は、電圧が電源11から供給されている帯電器12によりその表面上に帯電させられる。フォトレセプタ10はその後、光学システムまたは画像入力装置13、例えばレーザおよび発光ダイオードからの光に画像様露光され、その上に静電潜像が形成される。一般に、静電潜像は、現像剤ステーション14からの現像剤混合物と接触させることにより現像される。現像は、磁気ブラシ、パウダークラウド、または他の公知の現像プロセスにより実施することができる。乾燥現像剤混合物は通常、キャリア顆粒を含み、これにトナー粒子が摩擦電気的に付着されている。トナー粒子は、キャリア顆粒から潜像に引きつけられ、その上にトナー粉末像が形成される。その代わりに、液体現像剤材料を使用してもよく、これは液体キャリアを含み、その中にトナー粒子が分散されている。液体現像剤材料は静電潜像と接触させられ、トナー粒子が画像構成でその上に堆積される。トナー粒子が光電性表面上で画像構成で堆積された後、トナー粒子が、圧力転写または静電転写とすることができる転写手段15によりコピーシート16に転写される。また、現像された画像は、中間転写部材に転写させ、その後にコピーシートに転写させることができる。現像された画像の転写が完了した後、コピーシート16は、図1で定着および圧力ロールとして示されている定着ステーション19まで進み、ここで、定着部材20と加圧部材21の間にコピーシート16を通過させることにより、現像された画像がコピーシート16に定着され、これにより、半永久画像または永久画像が形成される。転写後、フォトレセプタ10はクリーニングステーション17まで進み、ここで、フォトレセプタ10上に残っているほとんど全てのトナーが、ブレード図1に示されている、ブラシ、または他のクリーニング装置の使用によりそこから除去される。図2は、様々な可能な層を示す、定着器部材100の1つの実施形態の拡大概略図である。図2に示されるように、基材110はその上に中間層120を有する。中間層120は例えば、シリコーンゴムまたは他の適したゴム材料などのゴムとすることができる。中間層120上には、下記で記載するようにポリマを含む外層130を配置することができる。本明細書で使用されるように定着器部材fusermemberという用語は、定着ロール、ベルト、フィルム、シートなどを含む定着器部材、ドナーロール、ベルト、フィルム、シートなどを含むドナー部材、ならびに加圧ロール、ベルト、フィルム、シートなどを含む加圧部材、ならびにデジタルを含む電子写真機械の定着システムにおいて有用な他の部材を示す。本開示の定着器部材は、広範囲の機械において使用することができ、その適用において、本明細書で示した特定の実施形態に特定的に制限されるものではない。実施形態では、定着器システムはオイルレスであり、定着のために離型剤は必要とされない。定着器部材にはオイルは適用されず、システムには離型剤送達ローラは存在しない。しかしながら、他の実施形態では、システムは場合によっては離型剤を使用することができる。適した基材材料の例としては、ローラ基材の場合、金属類、例えば、アルミニウム、ステンレス鋼、鋼、ニッケルなどが挙げられる。フィルム型基材の場合基材が定着器ベルト、フィルム、ドレルトドラムとベルトの間の中間物など、適した基材としては、高温動作温度すなわち、約80°C超または約200°C超を可能とするのに適し、高い機械的強度を示すことができる高温プラスチック類が挙げられる。フッ素化ポリイミドが定着器トップコートのために記載されている。フルオロポリイミドは芳香族ポリイミド主鎖に沿う長いフルオロアルキル側鎖、および、ビスフェノール型架橋反応により容易に架橋可能であるフルオロフェニルエーテル部分を含む。フルオロアルキル側鎖は、その低い表面エネルギ特性のために、離型特性を提供する。外層はフッ素化ポリイミドを含む。フッ素化ポリイミド類のより特定的な例としては、下記一般式:が挙げられ、式中、Ar1およびAr2は独立して、約6個の炭素原子から約60個の炭素原子の芳香族基を表し、Ar1およびAr2の少なくとも1つはさらに、フルオロペンダント基を含み、フッ素化ポリイミドは、硬化剤と反応することができる活性部位を含有する。Ar1およびAr2は約6個の炭素原子から約60個の炭素原子、または約6個の炭素原子から約40個の炭素原子を有するフルオロアルキルを表すことができる。さらに、Ar1およびAr2はフッ素化ポリイミドの活性部位を含むことができる。芳香族Ar1の例としては、および、それらのフッ素化または過フッ素化類似体類、ならびにそれらの混合物が挙げられる。Rはヘキサフルオロメチルイソプロピリデン、硫黄基、オキシ基、カルボニル基、およびスルホニル基からなる群より選択される結合基である。芳香族Ar2の例としては、および、それらのフッ素化または過フッ素化類似体類、ならびにそれらの混合物が挙げられる。Rはヘキサフルオロメチルイソプロピリデン、硫黄基、オキシ基、カルボニル基、およびスルホニル基からなる群より選択される結合基である。フルオロペンダント基としては、-CmH2mCnF2n1、-CnF2n1、およびそれらの混合物が挙げられる。Rfはフッ素、約1個から約18個の炭素原子のフッ素化脂肪族炭化水素基を表し、Lはヘキサフルオロメチルイソプロピリデン、硫黄基、オキシ基、カルボニル基、およびスルホニル基を含む結合基を表し、mおよびnは約1から約18より独立して選択される整数であり、xおよびyは約1から約5より独立して選択される数である。活性部位としては、およびそれらの混合物が挙げられ、Fの1つは活性部位として機能する。Rはヘキサフルオロメチルイソプロピリデン、硫黄基、オキシ基、カルボニル基、およびスルホニル基を含む結合基であり、Xは1個から18個の炭素原子のアルキル基またはフッ素化アルキル基である。活性部位はAr1およびAr2の一部とすることができる。架橋生成物は、セグメントの活性部位での硬化剤との求核反応の結果である。架橋剤としては、ビスフェノール、ジアミン、アミノシランおよびフェノールシランが挙げられる。より特定的には、架橋剤としては、およびそれらの混合物が挙げられ、式中、L1はヘキサフルオロメチルイソプロピリデン、イソプロピリデン、メチレン、スルホニル基、硫黄基、オキシ基、およびカルボニル基を含む結合基であり、L2は1個から約18個の炭素原子のアルキレン基または6個から約30個の炭素原子の芳香族炭化水素基を含む結合基であり、L3は1個から約6個の炭素原子のアルキレン基または-CH2CH2-NH-CH2CH2CH2-を含む結合基であり、L4は1個から約18個の炭素原子のアルキレン基または6個から約30個の炭素原子の芳香族炭化水素基を含む結合基であり、Rはメチル、エチル、プロピル、ブチル、イソプロピル、イソブチルを含むアルキル基を表し、pは0から2の整数である。実施形態では、フッ素化ポリイミドは、下記式:およびそれらの混合物を有してもよく、式中、mは1から約18の整数である。実施形態では、架橋生成物は、下記:およびそれらの混合物からなる群より選択される構造式を有する。架橋生成物は、さらにフッ素化ポリイミドと共架橋したフルオロポリマを含んでもよい。フルオロポリマとしては、iビニリデンフルオライド、ヘキサフルオロプロピレンおよびテトラフルオロプロピレンおよびテトラフルオロエチレンのコポリマ、iiビニリデンフルオライド、ヘキサフルオロプロピレンおよびテトラフルオロエチレンのターポリマ、iiiビニリデンフルオライド、ヘキサフルオロプロピレン、テトラフルオロエチレン、パーフルオロアルコキシ、フッ素化エチレンプロピレンおよびテトラフルオロエチレンのテトラポリマからなる群から選択されるフルオロポリマ等が挙げられる。架橋生成物は、外層の総固体の約50から約95重量の量で、フルオロペンダント基を含むフッ素化ポリイミド基を含む。架橋剤は外層の総固体の約1重量から約15重量または約1重量から約10重量を占める。活性部位は外層の総固体の約0.5重量から約50重量を占める。フィラーが外層中に存在してもよい。フィラーは金属、例えば、銅、アルミナなど、またはそれらの混合物、金属酸化物、例えば、酸化マグネシウム、酸化マンガン、アルミナ、酸化銅、チタニア、シリカ、他の無機フィラー類、例えば、窒化ホウ素、シリカカーバイド、マイカ、または同様の酸化物あるいはそれらの混合物、炭素フィラー、例えばカーボンブラック、グラファイト、フッ素化カーボンブラック、などまたはそれらの混合物、ポリマフィラー、例えば、ポリテトラフルオロエチレン、ポリアニリン、または他の同様のポリマフィラーあるいはそれらの混合物、または他の同様のフィラーあるいはそれらの混合物としてもよい。フィラーは外層組成物中に、総固体の約3重量から約50重量、または約5重量から約30重量、または約10重量から約20重量の量で存在する。外層は、約5μmから約100μm、または約20μmから約40μm、または約15μmから約25μmの厚さまでコートされる。外側材料組成物は、基材上に任意の適した周知の様式でコートすることができる。そのような材料を強化部材上でコートするための典型的な技術としては、液体流し塗りflowcoating、浸漬コーティング、巻線ロッドコーティング、流動床コーティング、粉末コーティング、静電噴霧、音波噴霧、ブレードコーティングなどが挙げられる。1つの実施形態では、フッ素化ポリイミド材料コーティングは基材に流し塗りされる。1つの実施形態では、外層は任意の公知の技術、例えば、サンディングsanding、研摩polishing、研削grinding、ブラスティングblasting、コーティング、などにより改質してもよい。実施形態では、外側フッ素化ポリイミド層は、約0.02μmから約1.5μm、または約0.3μmから約0.8μmの表面粗さを有する。実施形態では、中間層を基材と外層との間に配置することができる。他の実施形態では、外側離型層を外層上に配置することができ、または定着器部材をオイルレスとすることができ、適した離型のための離型剤または定着器オイルが必要なくなる。適した中間層または適した、必要に応じて用いられる外側離型層の例は、シリコーンゴム、フルオロポリマ、ウレタン、アクリル、チタマtitamer、セラマceramer、ヒドロフルオロエラストマ、ポリマ類例えば、ポリマ類、コポリマ類、ターポリマ類など、またはそれらの混合物、ならびにフィラー類、例えば、カーボンブラックおよび/または酸化アルミニウムを含む。実施形態では、中間層はシリコーンゴムを含む。必要に応じて用いられる中間層および/または必要に応じて用いられる外側離型層は、任意の公知の、適した技術を用いて外層にコートさせることができる。実施形態では、追加の層は噴霧コートすることができ、または流し塗りすることができる。中間層は、約2mmから約10mm、または約3mmから約9mm、または約5mmから約8mmの厚さを有することができる。定着構成要素は、任意の適した構造を有することができる。適した構造の例としては、シート、フィルム、ウェブ、箔、ストリップ、コイル、シリンダ、ドラム、ローラ、エンドレスストリップ、円形ディスク、ベルト、例えば、エンドレスベルト、エンドレス継ぎ目ありフレキシブルベルト、エンドレスシームレスフレキシブルベルト、パズルカット継ぎ目を有するエンドレスベルト、などが挙げられる。1つの実施形態では、定着器部材は定着ローラである。実施形態では、定着ローラの基材は金属、例えばアルミニウムまたは鋼である。実施形態では、基材は定着器ベルトである。本明細書で使用されるように、フッ素化ポリイミドは、分散物を材料または表面に塗布、形成または堆積させるための技術またはプロセスを示す任意の公知のコーティング技術によりコートすることができる。そのため、コーティングまたはコーティング技術は本教示において特に制限されず、浸漬コーティング、塗装、ブラシコーティング、ローラコーティング、パッド塗布padapplication、噴霧コーティング、スピンコーティング、キャスティングcasting、または流し塗りを使用することができる。必要に応じて、任意の公知の、使用可能な、適した接着層を外層と基材の間、および/または外層と外側離型層との間に配置してもよい。適した接着剤の例としては、シラン類、例えば、アミノシラン類例えば、ダウコーニングDowCorning製のHVプライマPrimer10など、チタネート類、ジルコネート類、アルミネート類、など、およびそれらの混合物が挙げられる。1つの実施形態では、約0.001から約10の溶液の接着剤で基材を拭うことができる。接着層は基材上、または外層上に、約2nmから約2,000nm、または約2nmから約500nmの厚さまでコートすることができる。接着剤は任意の適した公知の技術、例えば、噴霧コーティングまたはワイピングによりコートすることができる。<実施例1>ペルフルオロアルキル-二無水物モノマIの合成を以下に示す。Iジヨード-ジュレンの調製:ジュレンdurene40.27g、酢酸300mL、ヨウ素68.53g、過ヨウ素酸20.51g、H2SO415mL、およびH2O30mLの混合物を80°Cまで加熱し、80°Cで5時間撹拌した。室温まで冷却した後、混合物を氷水中に注ぎ入れた。沈殿した固体を濾過により収集し、水、その後にメタノールで洗浄した。ジヨード-ジュレンの収率は64.8g65であった。ペルフルオロクチル-置換ジュレンの調製:ヨウ化ペルフルオロオクチル14.19gを、25mLのジメチルホルムアミドアルドリッチAldrich製に添加した。この溶液に活性化銅3.8gおよびジヨードジュレン3.86gを添加した。混合物を130°CでAr下、50時間撹拌した。冷却後、銅を濾過により除去した。溶液を過剰の水に注ぎ入れ、沈殿した固体を濾過し、水で洗浄し、乾燥させた。収率は5gであった51.5。ペルフルオロオクチル-置換ベンゼン四酸benzenetetraacidの調製:ペルフルオロオクチル-ジュレン40gを、700mLのピリジンと150mLの水の混合物に溶解し、過マンガン酸カリウム39.51gを混合物に添加し、これをその後、12時間還流させた。ピリジンを除去した後、NaOH28g0.7mol、水500mL、およびKMnO447.41g0.3molを添加し、反応混合物を6時間還流させた。冷却し、濾過した後、濾液を収集した。残留二酸化マンガンを沸騰水で2度抽出した。過剰の濃HClで処理した後、白色固体沈殿を濾過により収集した。固体を真空下で乾燥させた。収率は38gであった84。ペルフルオロオクチル-置換二無水物の調製:ペルフルオロオクチル-四酸をピリジンで処理し、四酸を二無水物に変換させた。<実施例2>[ペンタフルオロフェニルエーテル-置換二無水物モノマIIの合成]ペンタフルオロフェニルエーテル-ジュレンの調製:ジブロモジュレン11.7mol、ペンタフルオロフェノール100g、炭酸カリウム11.04gおよび銅青銅copperbronze8gをDMSO50mLにAr下で添加し、混合物を120°Cで12時間撹拌した。混合物をNaOH溶液中に注ぎ入れ、濾過により、生成物を収集した。ペンタフルオロフェニルエーテル-二無水物の調製:加水分解および縮合手順は実施例1の手順に従う。<実施例3>[フッ素化ポリイミド類の合成]等しい当量の二無水物モノマIおよびスルホニル-ジアミンを、イソキノリンを含むm-クレゾール中で混合した。溶液を200°Cで12時間加熱した。50°Cまで冷却した後、溶液をメタノール中に滴下した。得られた沈殿を濾過により収集した。乾燥により最終ポリイミド生成物が得られた。<実施例4>[架橋ポリイミドコーティングの調製]実施例3のフルオロポリイミドをビスフェノールAFデュポンから入手したVC50およびMgOと、MIBK溶液中で混合した。溶液をアルミニウム紙基材上にコートし、コーティングを200°Cで2時間加熱し、硬化ポリイミドフィルムを得た。定着器部材を形成し、改善された摩耗特性および離型特性を示した。"